(57)【特許請求の範囲】
【請求項１】
３４０℃、せん断速度１０００ｓ-1で測定した溶融粘度が２００〜１０００Ｐａ・ｓである芳香族ポリサルホン樹脂１００重量部に対して、下記に定義される流動温度が２５０〜４００℃である液晶ポリエステル樹脂５〜５０重量部と、平均繊維径が２〜８μｍであるガラス繊維５〜１００重量部とを含有することを特徴とする芳香族ポリサルホン樹脂組成物。
流動温度：内径１ｍｍ、長さ１０ｍｍのノズルを持つ毛細管レオメーターを用い、１００ｋｇ／ｃｍ2の荷重下において４℃／分の昇温速度で加熱溶融体を押し出すときに溶融粘度が４８００Ｐａ・ｓを示す温度。
【請求項２】
芳香族ポリサルホン樹脂の溶融粘度が３００〜５００Ｐａ・ｓであり、液晶ポリエステル樹脂の流動温度が２５０〜３２０℃であることを特徴とする請求項１記載の芳香族ポリサルホン樹脂組成物。
【請求項３】
芳香族ポリサルホン樹脂が下記の構造単位
【化１】
0003882475.tif 000010
を含むことを特徴とする請求項１または２記載の芳香族ポリサルホン樹脂組成物。
【請求項４】
芳香族ポリサルホン樹脂が請求項３記載の構造単位を８０モル％以上含むものであることを特徴とする請求項３記載の芳香族ポリサルホン樹脂組成物。
【請求項５】
液晶ポリエステル樹脂が、下記の構造単位（Ａ1）、（Ｂ1）、（Ｂ2）および（Ｃ1）からなるもの、（Ａ1）、（Ｂ1）、（Ｂ2）および（Ｃ2）からなるもの、ならびに（Ａ1）、（Ｂ1）、（Ｂ2）、（Ｃ1）および（Ｃ2）からなるものから選ばれた一種以上であり、［（Ｃ1）＋（Ｃ2）］／（Ａ1）のモル比率が０．２〜１．０、［（Ｂ1）＋（Ｂ2）］／［（Ｃ1）＋（Ｃ2）］のモル比率が０．９〜１．１、（Ｂ1）／（Ｂ2）のモル比率が１〜３０であることを特徴とする請求項１〜４のいずれかに記載の芳香族ポリサルホン樹脂組成物。
【化２】
0003882475.tif 000011
【請求項６】
請求項１〜５のいずれかに記載の芳香族ポリサルホン樹脂組成物を用いてなることを特徴とする成形品。
【請求項７】
最小肉厚が０．８ｍｍ以下であることを特徴とする請求項６記載の成形品。
【請求項８】
請求項１〜５のいずれかに記載の芳香族ポリサルホン樹脂組成物を成形してなることを特徴とするＩＣ用ソケット。
【請求項９】
最小肉厚が０．８ｍｍ以下であることを特徴とする請求項８記載のＩＣ用ソケット。
【請求項１０】
請求項１〜５のいずれかに記載の芳香族ポリサルホン樹脂組成物を成形してなることを特徴とするＩＣ用バーンインソケット。
【請求項１１】
最小肉厚が０．８ｍｍ以下であることを特徴とする請求項１０記載のＩＣ用バーンインソケット。
【発明の詳細な説明】
【０００１】
【発明の属する技術分野】
本発明は、芳香族ポリサルホン樹脂組成物およびその成形品に関するものである。詳しくは、液晶ポリエステル樹脂を含有する芳香族ポリサルホン樹脂組成物およびその成形品に関するものである。
【０００２】
【従来の技術】
芳香族ポリサルホン樹脂は、その優れた耐熱性、機械物性から電気・電子部品材料用途をはじめ幅広い分野に使用されているが、近年、製品の小型・軽量化に伴う薄肉化により、流動性の向上が求められている。
芳香族ポリサルホン樹脂の流動性を向上し、ピングリッドアレイ（ＰＧＡ）、ボールグリッドアレイ（ＢＧＡ）に代表されるより多ピン化の進んだＩＣ用のソケット、特にバーンインソケットにおいて良好な性能を発現せしめる方法としては、例えば、特定の芳香族ポリサルホンと特定の液晶ポリエステルを特定量配合する組成物を用いる方法が特開平１１−１８１２８４号公報に開示されている。しかしながら、コンタクトピン間距離が狭いＩＣ用のソケット、特にバーンインソケットにおいては、薄肉部分の最小肉厚が、例えば０．８ｍｍ以下と薄いため、該薄肉部分の剛性が十分でないと、ＩＣをソケットに搭載するときにコンタンクトピンに発生する力に耐え切れず該薄肉部分が破損したり、大きく撓んでコンタクトピンの位置がずれ、ソケットの信頼性を損なうという問題があった。更にこの現象は、射出成形にて成形品を作成する際、樹脂の流動方向に対し直角の方向に位置する薄肉部分において顕著であった。
【０００３】
【発明が解決しようとする課題】
本発明は、上記課題を解決して芳香族ポリサルホン樹脂が有する優れた機械物性、耐熱性に問題を与えることなく、芳香族ポリサルホン樹脂より成形時の流動性に優れる芳香族ポリサルホン樹脂組成物であって、成形品の薄肉部分、特に射出成形にて成形品を作成する際、樹脂の流動方向に対して直角方向に位置する薄肉部分において優れた剛性を有する芳香族ポリサルホン樹脂組成物およびその成形品を提供することを目的とするものである。
【０００４】
【課題を解決するための手段】
本発明者らは、上記課題を解決するために鋭意検討した結果、特定の溶融粘度の芳香族ポリサルホン樹脂に特定の流動温度の液晶ポリエステル樹脂と、特定の平均繊維径を有するガラス繊維を特定量含有する樹脂組成物を用いることにより上記目的を達成できることを見いだし、本発明に到達した。
すなわち本発明は、下記〔１〕〜〔４〕に係るものである。
〔１〕３４０℃、せん断速度１０００ｓ-1で測定した溶融粘度が２００〜１０００Ｐａ・ｓ以下である芳香族ポリサルホン樹脂１００重量部に対して、下記に定義される流動温度が２５０〜４００℃である液晶ポリエステル樹脂５〜５０重量部と、平均繊維径が２〜８μｍであるガラス繊維５〜１００重量部とを含有する芳香族ポリサルホン樹脂組成物。
流動温度：内径１ｍｍ、長さ１０ｍｍのノズルを持つ毛細管レオメーターを用い、１００ｋｇ／ｃｍ2の荷重下において４℃／分の昇温速度で加熱溶融体を押し出すときに溶融粘度が４８００Ｐａ・ｓを示す温度。
〔２〕上記〔１〕の芳香族ポリサルホン樹脂組成物を用いてなる成形品。
〔３〕上記〔１〕の芳香族ポリサルホン樹脂組成物を成形してなるＩＣ用ソケット。
〔４〕上記〔１〕の芳香族ポリサルホン樹脂組成物を成形してなるＩＣ用バーンインソケット。
【０００５】
【発明の実施の形態】
以下に本発明を詳細に説明する。
本発明において、芳香族ポリサルホン樹脂とは、アリーレン単位、エーテル結合およびサルホン結合の三者が必須の繰り返し構造単位であって、アリーレン単位がエーテルおよびサルホン結合とともに無秩序にまたは秩序正しく位置するポリアリーレン化合物である。
【０００６】
本発明で用いる芳香族ポリサルホン樹脂は、３４０℃、せん断速度１０００ｓ-1で測定した溶融粘度が２００〜１０００Ｐａ・ｓの芳香族ポリサルホン樹脂であり、好ましくは２００〜７００Ｐａ・ｓであり、より好ましくは３００〜５００Ｐａ・ｓである。芳香族ポリサルホン樹脂の溶融粘度が１０００Ｐａ・ｓを超えると樹脂組成物の成形時の流動性が良くないことがある。 また、溶融粘度が２００Ｐａ・ｓ未満では、成形品の強度が低下することがある。
【０００７】
本発明で用いる芳香族ポリサルホン樹脂の構造単位としては、下記一般式（Ｉ）、（ＩＩ）、（ＩＩＩ）のものを例示することができる。
【０００８】
【化３】
0003882475.tif 000002
［式（Ｉ）中、Ｒ1は炭素数１〜６のアルキル基、炭素数３〜１０のアルケニル基、フェニル基またはハロゲン原子を表し、ｐは０〜４の整数である。同一または異なる核上の各Ｒ1は相互に異なっていても良い。各ｐは相互に異なっていても良い。］
【０００９】
【化４】
0003882475.tif 000003
［式（ＩＩ）中、Ｒ1とｐの定義は、式（Ｉ）における定義と同じである。］
【００１０】
【化５】
0003882475.tif 000004
［式（ＩＩＩ）中、Ｒ1とｐの定義は、式（Ｉ）における定義と同じである。ｑは１〜３の整数である。］
【００１１】
芳香族ポリサルホン樹脂が、上記構造単位（Ｉ）からなる場合、（Ｉ）中のｐは０であることがより好ましく、中でも該構造単位を８０モル％以上含むものであることがさらに好ましい。また、上記構造単位（Ｉ）および（ＩＩ）からなる場合、（Ｉ）／（ＩＩ）のモル比率は、通常０．５〜５０、好ましくは０．５〜９．０、さらに好ましくは０．５〜４．０である。また、上記構造単位（Ｉ）および（ＩＩＩ）からなる場合、（ＩＩＩ）中のｑは１または２であることが好ましく、（Ｉ）／（ＩＩＩ）のモル比率は通常０．１〜２０、好ましくは０．１〜９．０、さらに好ましくは０．５〜４．０である。
【００１２】
中でも、上記構造単位（Ｉ）からなるものおよび上記構造単位（Ｉ）および（ＩＩ）からなるものが好ましく、上記構造単位（Ｉ）からなるものがさらに好ましい。
【００１３】
本発明で用いる芳香族ポリサルホン樹脂の製造方法としては、公知の方法を採用することができる。また、市販されている芳香族ポリサルホン樹脂の例としては、上記構造単位（Ｉ）からなるものとしては、住友化学工業株式会社の商品名スミカエクセルＰＥＳ３６００Ｐ、スミカエクセルＰＥＳ４１００Ｐなどが挙げられる。また、上記構造単位（Ｉ）および（ＩＩ）からなるものとしては、ＡＭＯＣＯ社の商品名  ＵＤＥＬ Ｐ−１７００が挙げられる。また、その末端構造は、各々の樹脂の製法に従って決まるものであり、例えば、−Ｃｌ、−ＯＨ、−ＯＲ（Ｒはアルキル基）などが挙げられる。
【００１４】
本発明において、液晶ポリエステル樹脂とは、一般にサーモトロピック液晶ポリマーと呼ばれるポリエステルであり、４００℃以下の温度で異方性溶融体を形成するものが好ましい。具体的には、例えば、
・芳香族ジカルボン酸と芳香族ジオールと芳香族ヒドロキシカルボン酸との組み合わせからなるもの、
・異種の芳香族ヒドロキシカルボン酸からなるもの、
・芳香族ジカルボン酸と芳香族ジオールとの組み合わせからなるもの、
・ポリエチレンテレフタレートなどのポリエステルに芳香族ヒドロキシカルボン酸を反応させたもの、
などが挙げられる。なお、これらの芳香族ジカルボン酸、芳香族ジオールおよび芳香族ヒドロキシカルボン酸の代わりに、それらのエステル形成性誘導体が使用されることもある。
【００１５】
本発明で用いる液晶ポリエステル樹脂は、下記に定義される流動温度が２５０℃〜４００℃、好ましくは２５０℃〜３２０℃のものである。
流動温度：内径１ｍｍ、長さ１０ｍｍのノズルを持つ毛細管レオメーターを用い、１００ｋｇ／ｃｍ2の荷重下において４℃／分の昇温速度で加熱溶融体を押し出すときに溶融粘度が４８００Ｐａ・ｓを示す温度。
該流動温度が４００℃を越える液晶ポリエステル樹脂を用いると、樹脂組成物の成形時の流動性が不足する場合があり、該流動温度が２５０℃未満の液晶ポリエステル樹脂を用いると、樹脂組成物のペレットのブロッキングを誘発したり、成形品の耐熱性が低下する場合がある。
【００１６】
本発明で用いる液晶ポリエステル樹脂の構造単位としては、下記のものを例示することができる。
【００１７】
芳香族ヒドロキシカルボン酸に由来する構造単位：
【化６】
0003882475.tif 000005
【００１８】
芳香族ジカルボン酸に由来する構造単位：
【化７】
0003882475.tif 000006
【００１９】
芳香族ジオールに由来する構造単位：
【化８】
0003882475.tif 000007
【００２０】
【化９】
0003882475.tif 000008
なお、上のＸ1〜Ｘ4において、アルキルは炭素数１〜１０のアルキル基を意味し、アリールは炭素数６〜２０のアリール基を意味する。
【００２１】
上記構造単位の組み合わせの中でも、該組成物における加工性、流動性、耐熱性の面から
・（Ａ1）、（Ｂ1）、（Ｂ2）、（Ｃ1）
・（Ａ1）、（Ｂ1）、（Ｂ2）、（Ｃ2）
・（Ａ1）、（Ｂ1）、（Ｂ2）、（Ｃ1）、（Ｃ2）
が好ましく、構造単位のモル比率としては、［（Ｃ1）＋（Ｃ2）］／（Ａ1）は０．２〜１．０、［（Ｂ1）＋（Ｂ2）］／［（Ｃ1）＋（Ｃ2）］は０．９〜１．１、（Ｂ1）／（Ｂ2）は１〜３０であるのが好ましい。
【００２２】
本発明で用いる液晶ポリエステル樹脂の調製方法は、公知の方法を採用することができ、例えば、特公昭４７−４７８７０号公報、特公昭６３−３８８８号公報等に記載されている。
【００２３】
本発明の芳香族ポリサルホン樹脂組成物において、液晶ポリエステル樹脂の含有量は、芳香族ポリサルホン樹脂１００重量部に対して、液晶ポリエステル樹脂５〜５０重量部であり、好ましくは芳香族ポリサルホン樹脂１００重量部に対して、液晶ポリエステル樹脂１０〜２５重量部である。５重量部未満では流動性の改善効果が乏しいことがあり、また、５０重量部を越える場合は成形収縮率の異方性やウェルド強度が低下することがある。
【００２４】
本発明に使用されるガラス繊維は珪酸塩を主成分とするガラスを繊維状に加工処理されたものを示す。ガラスの種類としては、一般用アルカリガラス（Ａガラス）、化学用耐酸ガラス（Ｃガラス）、低密度ガラス（Ｄガラス）、ホウケイ酸ガラス（Ｅガラス）等があるが、本発明で用いられるものとしてはＥガラスが好適である。ガラス繊維の製造は溶融状態（１３００℃以上）のガラスを紡糸する方法が一般的である。
本発明に使用されるガラス繊維の平均繊維径は２〜８μｍであり好ましくは５〜７μmである。平均繊維径が８μｍを超えると微細部分まで充分ガラス繊維が充填出来ないことがあり、また、平均繊維径が２μｍ未満であるものは紡糸時の集束効果が不十分となり、その結果芳香族ポリサルホン樹脂との配合が困難となることがある。ガラス繊維の平均繊維径は、顕微鏡により観察して測定することができる。
ガラス繊維の数平均繊維長は２５〜６０００μｍであることが好ましく、３０〜３０００μｍであることがより好ましい。数平均繊維長が２５μｍより短いとガラス繊維による補強効果が低下する場合がある。また、繊維長が６０００μｍより長いと組成物の溶融造粒時にストランドの引き取り性が不安定となり、更に得られた組成物から成形された製品の表面状態が悪化する場合がある。
ガラス繊維の充填量は芳香族ポリサルホン樹脂１００重量部に対して５〜１００重量部であり、好ましくは１０〜９０重量部、より好ましくは３０〜８０重量部である。５重量部未満であると、補強効果が十分でないことがあり、１００重量部を超えると成形性が悪くなることがある。
【００２５】
本発明の芳香族ポリサルホン樹脂組成物においては、フッ素樹脂を含有させることもできる。これにより離型性も向上させることになり、さらなる精密成形においては、微細構造を有する成形品を破損、変形をまねくことなく、金型からの取り出しが容易になる。また、成形品とコンタクトピンとの摺動性も向上する。
【００２６】
本発明で用いるフッ素樹脂としては、例えば、ポリテトラフルオロエチレン、テトラフルオロエチレン−ヘキサフルオロプロピレン共重合体、ポリトリクロロフルオロエチレン、テトラフルオロエチレン−パーフルオロアルキルビニルエーテル共重合体、等が挙げられ、その一種以上を用いることができる。中でも耐熱性の観点からポリテトラフルオロエチレンが好ましい。
【００２７】
フッ素樹脂の使用量は、芳香族ポリスルホン樹脂１００重量部に対して、０．５〜３０重量部が好ましく、より好ましくは０．８〜３０重量部、さらに好ましくは１．０〜１０重量部である。０．５重量部未満の場合、成形時の離型性の改善効果が乏しいことがあり、また、３０重量部を越える場合、成形品の強度が低下することがあり、また経済性も低下する。
【００２８】
また、本発明の芳香族ポリサルホン樹脂組成物は、必要に応じて、本発明の目的を損じない範囲で、熱可塑性樹脂、例えば、ポリアミド、ポリエステル、ポリフェニレンスルフィド、ポリエーテルケトン、ポリカーボネート、ポリフェニレンエーテルおよびその変性物、ポリエーテルイミド、等の一種以上を配合することができる。また、熱硬化性樹脂、例えば、フェノール樹脂、エポキシ樹脂、ポリイミド樹脂などの一種以上を含有しても良い。
【００２９】
さらに、本発明の芳香族ポリサルホン樹脂組成物は、必要に応じて、本発明の目的を損じない範囲で、染料、顔料などの着色剤、酸化防止剤、熱安定剤、紫外線吸収剤、帯電防止剤、界面活性剤などの通常の添加剤を一種以上含有しても良い。
【００３０】
本発明の芳香族ポリサルホン樹脂組成物を得るための原料成分の配合手段としては、芳香族ポリサルホン樹脂、液晶ポリエステル樹脂、ガラス繊維等を、ヘンシェルミキサー、タンブラー等を用いて混合した後、押出機を用いて溶融混練することが一般的である。
【００３１】
本発明の芳香族ポリサルホン樹脂組成物は、通常の方法により、様々な部品、部材に成形することができる。成形方法としては、射出成形法、圧縮成形法、押出し成形法、中空成形法、等が挙げられるが、射出成形法が好ましい。成形品としては、例えば、コネクター、ソケット、リレー部品、コイルボビン、光ピックアップ、発振子、プリント配線板、コンピュータ関連部品、等の電気・電子部品；ＩＣトレー、ウエハーキャリヤー、等の半導体製造プロセス関連部品；ＶＴＲ、テレビ、アイロン、エアコン、ステレオ、掃除機、冷蔵庫、炊飯器、照明器具、等の家庭電気製品部品；ランプリフレクター、ランプホルダー、等の照明器具部品；コンパクトディスク、レーザーディスク、スピーカー、等の音響製品部品；光ケーブル用フェルール、電話機部品、ファクシミリ部品、モデム、等の通信機器部品；分離爪、ヒータホルダー、等の複写機関連部品；インペラー、ファン、歯車、ギヤ、軸受け、モーター部品及びケース、等の機械部品；自動車用機構部品、エンジン部品、エンジンルーム内部品、電装部品、内装部品、等の自動車部品；マイクロ波調理用鍋、耐熱食器、等の調理用器具；床材、壁材などの断熱、防音用材料、梁、柱などの支持材料、屋根材、等の建築資材または土木建築用材料；航空機部品、宇宙機部品、原子炉などの放射線施設部材、海洋施設部材、洗浄用治具、光学機器部品、バルブ類、パイプ類、ノズル類、フィルター類、膜、医療用機器部品及び医療用材料、センサー類部品、サニタリー備品、スポーツ用品、レジャー用品、が挙げられる。
中でも、コネクターの一種であるＩＣ用ソケット、特にバーンインソケットにおいては、ボールグリッドアレイ（ＢＧＡ）、ピングリッドアレイ（ＰＧＡ）に代表されるようなＩＣの多ピン化に伴う形状の薄肉化が進んでおり、流動性に加え、ＩＣ搭載時の負荷に耐え得る機械物性や、テスト条件下での耐熱性等が要求される。従って、成形時の流動性に優れ、成形品が必要な機械物性、耐熱性を備える本発明の芳香族ポリサルホン樹脂組成物は、ＩＣ用ソケット、特にＩＣ用バーンインソケットに好適に用いられる。
中でも、本発明の芳香族ポリサルホン樹脂組成物は最小肉厚が０．８ｍｍ以下、特に０．５ｍｍ以下であるような更なるファインピッチに対応した成形品、ＩＣ用ソケット、特にＩＣ用バーンインソケットに好適に用いられる。本発明の組成物を用いることにより、薄肉部分、特に流動方向に対して直角方向に位置する薄肉部分にもガラス繊維を完全に充填せしめ、補強することができ、ＩＣ搭載時のコンタクトピンの位置ずれを防止し、信頼性の高い製品を提供できる。
【００３２】
【実施例】
以下、本発明の実施例を示すが、本発明はこれらに限定されるものではない。なお、実施例中の物性測定は次の方法で行った。
・スパイラルフロー：射出成形機（住友重機工業（株）製、ネオマットＮ１１０／４５）、ダイレクトゲート式の８ｍｍ幅、１ｍｍ厚のスパイラルフロー測定金型を用い、射出速度４５ｍｍ／ｓ、射出圧力１４００ｋｇ／ｃｍ2、加熱筒温度３６０℃、金型温度１５０℃の条件で流動長を測定した。
・曲げ強度、曲げ弾性率：長さ１２７ｍｍ、幅１２．７ｍｍ、厚さ６．４ｍｍの試験片を用い、ＡＳＴＭ  Ｄ７９０に準拠して測定した。
・引張り強度：ＡＳＴＭ４号ダンベルを用い、ＡＳＴＭ  Ｄ６３８に準拠して測定した。
・荷重たわみ温度：長さ１２７ｍｍ、幅１２．７ｍｍ、厚さ６．４ｍｍの試験片を用い、ＡＳＴＭ  Ｄ６４８に準拠し１８．６ｋｇ／ｃｍ2の荷重で測定した。
【００３３】
・薄肉部分曲げ試験：
試験片の作成：射出成形機（商品名：ＵＨ−１０００日精樹脂工業（株）製）を用いて成形し、図１に示すＩＣソケット模型を得た。
図１（ａ）はソケットの上面図を、図１（ｂ）は側面図を示す。図１（ａ）の中央の四角形の内側は空洞であり、その他の小さい四角形の部分は網目構造を表す。この網目構造の部分の拡大を図２（ａ）に示す。図２（ａ）の大きな方の長方形の内側は段差付きの空洞であり、小さな方の長方形は、深さ２．５ｍｍの窪みとなっている。図２（ｂ）、（ｃ）はこの切断面を表している。
該ＩＣソケットを精密切断機（商品名：ＩＳＯＭＥＴ、ビューラー社製）を用いて図２（ａ）中の斜線部分を切り出した。切出片の詳細を図３に示す。
図３（a）は切出片の上面図を、図３（b）は紙面下方向から見た図を示す。該切出片の図３（b）に示すところのt-u部分（底面より１ｍｍ）をさらに切断し、試験片とした（図２（ｃ）（ｄ））。
なお、図１、図２および図３中の数字は長さをあらわす（単位：ｍｍ）
【００３４】
機械的強度の測定：該試験片を万能試験機（商品名：オートグラフ、島津製作所製）を用い、スパン間８ｍｍ、試験速度０．５ｍｍ／ｍｉｎにより曲げ試験を行い、該試験片の厚みを０．５ｍｍとみなして計算し、成形品における薄肉部分の見かけ曲げ強度、見かけ曲げ弾性率を求めた。
【００３５】
実施例１、２、比較例１
以下の各成分を表１に示す組成でヘンシェルミキサーを用いて混合後、二軸押出機（池貝鉄工（株）製ＰＣＭ−３０型）を用いて、シリンダー温度３６０℃で造粒し、樹脂組成物を得た。
・芳香族ポリサルホン樹脂：住友化学工業（株）製、商品名：スミカエクセルＰＥＳ３６００Ｐ（３４０℃、せん断速度１０００ｓ-1における溶融粘度：３６６Ｐａ・ｓ）
・液晶ポリエステル樹脂：前記構造単位（Ａ1）、（Ｂ1）、（Ｂ2）、（Ｃ1）からなり、（Ａ1）：（Ｂ1）：（Ｂ2）：（Ｃ1）のモル比が６０：１２：８：２０で、流動温度（前記定義）が２８７℃の液晶ポリエステル樹脂
・フッ素樹脂：三井フルオロカーボン（株）製、商品名：フルオンＬ１６９Ｊ。ガラス繊維：
平均繊維径  6μｍ
旭ファイバーガラス（株）製、商品名：ＣＳ０３ＤＥ４０４
平均繊維径  10μｍ
旭ファイバーガラス（株）製、商品名：ＣＳ０３ＪＡＰＸ−１
得られたペレットは上記の方法により物性評価を行った。結果を表１に示す。
【００３６】
【表１】
0003882475.tif 000009
【００３７】
【発明の効果】
本発明の芳香族ポリサルホン樹脂組成物は、芳香族ポリサルホン樹脂が有する優れた機械物性、耐熱性に問題を与えることなく、芳香族ポリサルホン樹脂より成形時の流動性に優れ、該組成物を用いることにより薄肉部分、特に射出成形にて成形品を作成する際、樹脂の流動方向に対して直角方向に位置する薄肉部分において優れた剛性を有する成形品を提供することができる。従って、本発明の芳香族ポリサルホン樹脂組成物は電子、電気部品等の成形品、中でもＩＣ用ソケット、特にＩＣ用バーンインソケットに好適に用いられる。
【図面の簡単な説明】
【図１】薄肉部分の強度の測定に用いる試験片を作成するためのＩＣソケット模型を示す図である。図中の数字は長さを表わす（単位：ｍｍ）。
【図２】薄肉部分の強度の測定に用いる試験片を作成するためのＩＣソケット模型の詳細および断面を示す図である。図中の数字は長さを表わす（単位：ｍｍ）。
【図３】薄肉部分の強度の測定に用いる試験片を示す図である。図中の数字は長さを表わす（単位：ｍｍ）。
【図１】
0003882475.tif 000012
【図２】
0003882475.tif 000013
【図３】
0003882475.tif 000014